(57)【特許請求の範囲】
【請求項１】
ピクリン酸と、界面活性剤、塩化物およびシュウ酸を含有する水溶液から成る旧オーステナイト粒の結晶粒径が５μｍ以下の鉄鋼材料の旧オーステナイト粒界現出用腐食液であって、
前記ピクリン酸の濃度が１mass％以上30mass％以下、前記塩化物の濃度が0.05mass％以上1mass％以下、前記シュウ酸の濃度が0.05mass％以上1mass％以下である鉄鋼材料の旧オーステナイト粒界現出用腐食液。
【請求項２】
請求項１において、前記水溶液が、さらに反応速度調整剤を含有する鉄鋼材料の旧オーステナイト粒界現出用腐食液。
【請求項３】
請求項２において、前記反応速度調整剤として、塩酸を含有する鉄鋼材料の旧オーステナイト粒界現出用腐食液。
【請求項４】
請求項２または３において、前記反応速度調整剤として、グリセリンおよびアルコール類から選ばれる１種又は２種を含有する鉄鋼材料の旧オーステナイト粒界現出用腐食液。
【請求項５】
旧オーステナイト粒の結晶粒径が５μｍ以下の鉄鋼材料を、請求項１乃至４のいずれかに記載の腐食液中に浸漬して前記鉄鋼材料の旧オーステナイト粒界を現出させることを特徴とする鉄鋼材料の旧オーステナイト粒界現出方法。
【発明の詳細な説明】
【技術分野】
【０００１】
本発明は、鉄鋼材料の評価・品質管理・新規開発等に広く用いられる金属組織の観察手法に属し、主として焼入れまたは焼入れ焼戻し熱処理を行った鉄鋼材料の旧オーステナイト粒界を現出するための腐食液と現出方法に関するものである。
【背景技術】
【０００２】
鉄鋼材料の高性能化は、合金化による方法が飽和状態に達しつつあり、種々の製造プロセスの組み合わせによる方法が、現下盛んに行われている。そして、それらの技術を側面から支えているのが、各種特性や性能を評価する方法であり、評価方法なくしては新技術の開発は困難である。
【０００３】
最近、特に鉄鋼材料の高性能化で注目されているのが、結晶粒の微細化技術である。加工硬化、固溶強化および析出強化など、通常考えられる多くの強化方法では、金属の延性・靭性は損なわれる傾向にあるのに対し、結晶粒の微細化、即ち細粒化は、強度、延性、靭性のいずれの向上にも有効であるため、多くの開発者により、特に鉄鋼材料の超細粒化が盛んに研究されている。
【０００４】
ここに、焼入れまたは焼入れ焼戻し熱処理を行った鉄鋼材料の組織微細化は、旧オーステナイト粒の細粒化が主要な方法であることから、その粒径制御を主眼とする開発ならびにその評価には、旧オーステナイト粒を観察する必要があり、そこで旧オーステナイト粒界を現出するためのエッチング技術が、これまでに無いほど重要になっている。
【０００５】
この旧オーステナイト粒界の現出自体は、非常に困難な技術として認識されているが、特許文献１および２には、ピクリン酸水溶液、硝酸、塩酸、塩化物および界面活性剤を組み合わせて添加した腐食液による、旧オーステナイト粒界の現出技術が提案されている。いずれも、仔細な成分調整と液の加熱等の制御を伴う技術ではあるが、旧オーステナイト粒組織を評価する技術として一定の成果を上げている。
【特許文献１】特開平7−325080号公報
【特許文献２】特開平9−43230号公報
【発明の開示】
【発明が解決しようとする課題】
【０００６】
しかしながら、上記の技術の適用範囲は、従来の旧オーステナイト粒径が５μm超の一般鉄鋼材料における旧オーステナイト粒組織の現出に留まっており、現状ないし将来の重要技術となる鉄鋼材料の超細粒化の評価手段としては、十分とはいえないものであった。すなわち、上掲の手段にて、現下の先進材料である結晶粒径５μm以下さらには２μm 以下という、超細粒の鉄鋼材料の金属組織を評価しようとした場合、結晶粒径の評価が出来ないのみならず、金属組織自体の観察が困難であるのが実体である。
【０００７】
そこで、本発明は、これら従来技術の問題点を解決し、例えば結晶粒径２μm以下の超細粒組織の鉄鋼材料をも含む、鉄鋼材料全般の旧オーステナイト粒界を現出し得る腐食液を、旧オーステナイト粒界の現出技術に併せて提供することを目的とするものである。
【課題を解決するための手段】
【０００８】
本発明を成すに当たり、従来方法で腐食したとき金属組織が不鮮明となる超細粒鋼の顕微鏡観察を繰り返すうち、発明者らは、超細粒鋼では結晶粒界の体積率が通常鋼より非常に大きいため、粒界を僅かでも過腐食することにより組織が認識できなくなること、超細粒鋼の観察には高倍率での顕微鏡観察を実施するために、より繊細で鮮明度が高く選択的な粒界の腐食が必要であること、を見出すに至った。
従って、これらのことから、特に必要とされる技術は、粒面および粒界を腐食させる薬剤を分類し、注意深く組み合わせることにあると考え、幾多の実験を重ねた。即ち、種々の試行錯誤から、ピクリン酸、硝酸および硫酸等は粒面腐食を促進する傾向があり、一方、還元剤、塩化物および塩酸等は粒界腐食を促進する傾向が強いことを明らかにした。
【０００９】
しかし、上記の組み合わせを繰り返しても、超細粒鋼の旧オーステナイト組織は現出し得ず、特に硝酸や硫酸等の強酸は、少量の添加でも劇的に腐食液のpHを下げる作用を持つことから、それらを含有させたものは腐食性が強すぎる傾向があった。例えば、上記の特許文献１で開示の腐食液には、硝酸、硫酸および塩酸が含まれ、また上記の特許文献２で開示の腐食液には、塩酸が含まれることから、従来材料の旧オーステナイト粒界の腐食には問題はなかったばかりか、腐食速度を上げる働きをしていると考えられるものの、一方で、超細粒鋼において、同時に組織全面を腐食させてしまい粒界の観察が困難になるのは、これらの強腐食性が原因であると考えられた。
【００１０】
そこで、発明者らは、腐食速度を抑制しつつ、粒内および粒界をバランスよく腐食させる組み合わせとして、ピクリン酸と塩化第一鉄との配合という全く異なった基本組成から出発し、試行を重ねた。その中で、強酸である塩酸を用いない、あるいは、その量を規制し、局部腐食、ひいては粒界の腐食を促進する物質の添加が必要と結論し、さらに模索を続けるうち、シュウ酸を鉄鋼材料のエッチングへ適用することを着想し、種々の濃度でピクリン酸−塩化第一鉄溶液に添加を試みた結果、超細粒鋼の組織を鮮明に現出する最適値があることを見出した。
【００１１】
すなわち、上記腐食液にドデシルベンゼンスルホン酸ナトリウム等の界面活性剤を添加することによって、組織現出の作業に最適な腐食速度となるように調整した。さらに、界面活性剤としては、アルキルスルホン酸ナトリウム、αスルホ脂肪酸エステルナトリウム等の他種でも働きは同等であること、塩化物は塩化第二鉄や塩化カルシウム等でも働きは同等であることを確認し、本発明を完成するに至った。
【００１２】
本発明の要旨は、次のとおりである。
（１）ピクリン酸と、界面活性剤、塩化物およびシュウ酸を含有する水溶液から成る旧オーステナイト粒の結晶粒径が５μｍ以下の鉄鋼材料の旧オーステナイト粒界現出用腐食液であって、
前記ピクリン酸の濃度が１mass％以上30mass％以下、前記塩化物の濃度が0.05mass％以上1mass％以下、前記シュウ酸の濃度が0.05mass％以上1mass％以下である鉄鋼材料の旧オーステナイト粒界現出用腐食液。
【００１３】
（２）上記（１）において、前記水溶液が、さらに反応速度調整剤を含有する鉄鋼材料の旧オーステナイト粒界現出用腐食液。
【００１４】
（３）上記（２）おいて、前記反応速度調整剤として、塩酸を含有する鉄鋼材料の旧オーステナイト粒界現出用腐食液。
【００１５】
（４）上記（２）または（３）において、前記反応速度調整剤として、グリセリンおよびアルコール類から選ばれる１種又は２種を含有する鉄鋼材料の旧オーステナイト粒界現出用腐食液。
【００１６】
（５）旧オーステナイト粒の結晶粒径が５μｍ以下の鉄鋼材料を、上記(１)乃至(４)のいずれかに記載の腐食液中に浸漬して前記鉄鋼材料の旧オーステナイト粒界を現出させることを特徴とする鉄鋼材料の旧オーステナイト粒界現出方法。
【００１７】
ここで、上記界面活性剤としては、ドデシルベンゼンスルホン酸ナトリウム、アルキルスルホン酸ナトリウムおよびαスルホ脂肪酸エステルナトリウム等を用いることができる。同様に、塩化物としては、塩化第一鉄、塩化第二鉄、塩化カルシウム、塩化ナトリウム、塩化第二銅、塩化第二銅アンモニウム、塩化第二錫、塩化マグネシウムおよび塩化カリウム等が適合する。
【発明の効果】
【００１８】
本発明により、従来は観察が困難であった、超微細オーステナイト粒鋼材の旧オーステナイト粒の観察が可能となり、ここに、強度並びに靱性の観点から優れた特性をもつ超細粒鋼の開発を支援するための、評価技術を確立することができる。
【発明を実施するための最良の形態】
【００１９】
以下、本発明の腐食液について、その各成分の添加理由について説明する。
［ピクリン酸］
ピクリン酸は、鉄鋼材料の比較的均一な腐食をゆるやかに進行させるため、腐食液のベースとして用いる。ここで、ピクリン酸の濃度は、30mass％以下となるように調整する。すなわち、30mass％を超えると、他の添加物との反応により沈殿を生じ易くなる。なお、１mass％未満の低濃度では粒面腐食が著しく遅滞するため、１mass％以上、好ましくは３mass％以上とする。
【００２０】
［界面活性剤］
界面活性剤は、腐食生成物の溶解そして浮遊を助けるため、粒内と粒界の腐食速度を調整する目的で腐食液に加える。望ましくは、７mass％以下の濃度のドデシルベンゼンスルホン酸ナトリウムが最適である。すなわち、７mass％を超えると腐食液の腐食性が低下する。なお、1.5mass％未満の濃度では腐食生成物の金属表面からの浮遊に十分な働きを示さないため、好ましくは1.5mass％以上、さらに好ましくは２mass％以上とする。また、同じモル濃度のアルキルスルホン酸ナトリウム、αスルホ脂肪酸エステルナトリウム等でも準じた働きを有する。
【００２１】
［塩化物］
塩化物は、腐食液に塩素イオンを供給し、粒界腐食を促進させる目的で腐食液に加える。１mass％以下の濃度で塩化第一鉄を加えるのが最適である。すなわち、１mass％超では、局部腐食が促進されすぎる。なお、0.05mass％未満の含有量では粒界腐食を生じさせる働きが十分でないため、0.05mass％以上、好ましくは0.1mass％以上とする。また、同じモル濃度の塩化第二鉄や塩化カルシウム等の上掲した塩化物でも作用は塩化第一鉄に準じる。
【００２２】
［シュウ酸］
シュウ酸の含有は、本発明の腐食液の特徴とするところの一つであり、強酸を用いずに（但し、少量の塩酸を用いる場合は除く）、局部腐食、ひいては粒界の腐食を促進する物質として、腐食液に添加する。添加量を１mass％以下とする。すなわち、１mass％超では、局部腐食が促進されすぎる。なお、0.05mass％未満の含有量では鮮明な粒界が現出しなくなるため、0.05mass％以上、好ましくは0.1mass％以上とする。
【００２３】
さらに、本発明の腐食液には、反応速度調整剤が含有されていてもよい。反応速度調整剤としては塩酸、グリセリンやエタノール、メタノール等のアルコール類などが挙げられる。これらの作用は、以下のとおりである。
［塩酸］
上述の通り、強酸である塩酸は液の腐食性を過度に促進するため、含まれないことが望ましいが、少量の含有であれば反応速度の調整に有効である。従って、含有させる場合は、１mass％以下とすることが好ましい。
【００２４】
［グリセリン］
グリセリンは、溶媒として水より導電性が劣るため、腐食速度を低下させることができ、腐食速度の調整を目的として、適宜添加することが出来る。望ましくは、20mass％以下の添加量とする。
【００２５】
［アルコール類］
エタノールおよびメタノール等のアルコール類は、グリセリンと同様に腐食速度を低下させることができ、腐食速度の調整を目的として、適宜添加することが出来る。望ましくは、それぞれ20mass％以下の添加量とする。
【実施例】
【００２６】
0.48mass％Ｃ、0.7mass％Si、0.54mass％Mn、0.31mass％Mo、0.25mass％Ti、0.0015mass％Ｂ、0.02mass％Al、残部Feおよび不可避的不純物の組成となる鋼を、熱間圧延後、0.7℃／ｓで冷却して30mmφの棒鋼を得た。この棒鋼に対し、高周波焼入れを行って表面に硬化層を形成させた。
ここで、高周波焼入条件を下記の２条件として、旧オーステナイト粒径の大きさが２水準の鋼材を得た（超微細粒鋼：平均旧オーステナイト粒径2.5μm、通常粒鋼：平均旧オーステナイト粒径７μm）。
記
超微細粒鋼を得るための高周波焼入条件
加熱温度830℃
加熱温度での保持時間：１秒
加熱温度までの昇温速度：800℃／ｓ
加熱後の冷却速度：1000℃／ｓ
通常粒鋼を得るための高周波焼入条件
加熱温度1000℃
加熱温度での保持時間：１秒
加熱温度までの昇温速度：800℃／ｓ
加熱後の冷却速度：1000℃／ｓ
【００２７】
高周波焼入れ後の硬化層を厚さ方向に切断した断面を、鏡面仕上げした後に、表１に示す調合になる腐食液中に浸漬し、旧オーステナイト粒界の現出を行った。
なお、表１中、符号１から６および符号９から17が本発明に従う腐食液であり、符号７および８、18から24は比較例である。これら腐食液を用いた旧オーステナイト粒界の現出結果について、光学顕微鏡による目視観察にて評価した。その評価結果を、表１に併記する。
ここで、評価は鮮明に旧オーステナイト粒界が観察できる場合を○、旧オーステナイト粒径の測定が可能な程度に旧オーステナイト粒界を概ね観察できるが、一部にやや不明瞭な部分がある場合を△、旧オーステナイト粒界を観察できない場合を×とした。
【００２８】
【表１−１】
0004604737.tif 000002
【００２９】
【表１−２】
0004604737.tif 000003
【００３０】
表１から、本発明の腐食液を用いることによって、結晶粒径が２μm 以下の超微細粒のオーステナイト鋼から結晶粒径が20μm程度の一般の鉄鋼材料（通常粒鋼）まで、焼き入れ材の旧オーステナイト粒界を鮮明に現出することができ、その観察を確実に行えることがわかる。例えば、超微細粒オーステナイト鋼材に符号４の腐食液を適用して旧オーステナイト粒界の現出を行った際の、組織の光学顕微鏡写真を図１に示すように、超微細粒が鮮明に現出していることがわかる。同様に、符号４の腐食液を適用して通常の鉄鋼材料の旧オーステナイト粒界を現出した結果について、図２に示す。図２から、粗粒についても観察できることがわかる。なお、図１および図２に示した光学顕微鏡写真から、JIS G 0522に記載されたフェライト結晶粒度試験方法に準拠して、切断法により平均旧オーステナイト粒径を求めることができ、その結果、図１の場合は2.5μmおよび図２の場合は７μmであった。
【００３１】
一方、表１の符号７および８の腐食液は比較例であり、これらの腐食液により上記と同じ鉄鋼材料をエッチングしたが、シュウ酸に替えて強酸が存在する事による腐食速度の制御の困難さにより、鮮明な現出は得られなかった。一例として、符号７の腐食液によって超微細粒オーステナイト鋼材をエッチング後の光学顕微鏡組織写真を、図３に示すように、粒界が不鮮明で組織観察ができる状態にはならなかった。符合18から24は、ピクリン酸、界面活性剤、塩化物、シュウ酸のうちのいずれかが不足している比較例であり、超微細粒鋼については、旧オーステナイト粒界の鮮明な現出は得られなかった。
【図面の簡単な説明】
【００３２】
【図１】本発明による旧オーステナイト粒界を示す超細粒鋼の金属組織の光学顕微鏡写真である。
【図２】本発明法による旧オーステナイト粒界を示す金属組織の光学顕微鏡写真である。
【図３】従来の方法による超細粒鋼の金属組織の光学顕微鏡写真である。
【図１】
0004604737.tif 000004
【図２】
0004604737.tif 000005
【図３】
0004604737.tif 000006